(57)【要約】【課題】白色性が高く、発色感度に優れ、発色濃度が高く、発色画像の保存安定性に優れた感熱記録材料を提供する。【解決手段】電子供与性発色性化合物および電子受容性化合物を含有する感熱記録材料において、前記電子受容性化合物として下記一般式（１）；2004074521.tif 000006（式中、Ｒ１は炭素数１〜５のアルキル基を、Ｒ２〜Ｒ９は、水素原子、ハロゲン原子または炭素数１〜５のアルキル基を示す。）で表される４−［４−（アルキルオキシ）フェニルスルフィニル］フェノール類を含有することを特徴とする感熱記録材料。【選択図】　なし【特許請求の範囲】
【請求項１】
電子供与性発色性化合物および電子受容性化合物を含有する感熱記録材料において、前記電子受容性化合物として下記一般式（１）；
【化１】
2004074521.tif 000005
（式中、Ｒ１は炭素数１〜５のアルキル基を、Ｒ２〜Ｒ９は、水素原子、ハロゲン原子または炭素数１〜５のアルキル基を示す。）
で表される４−［４−（アルキルオキシ）フェニルスルフィニル］フェノール類を含有することを特徴とする感熱記録材料。
【請求項２】
一般式（１）で示される化合物が４−［４−（イソプロピルオキシ）フェニルスルフィニル］フェノールまたは４−（４−メトキシフェニルスルフィニル）フェノールである、請求項１に記載の感熱記録材料。
【発明の詳細な説明】
【０００１】
【産業上の利用分野】
本発明は、感熱記録材料に関する。さらに詳しくは、白色性が高く、発色感度に優れ、発色濃度が高く、発色画像の保存安定性に優れた感熱記録材料に関する。
【０００２】
【従来の技術】
従来より、電子供与性発色性化合物と電子受容性化合物との呈色反応を利用した感熱記録材料が知られている（特公昭４３−４１６０号公報、特公昭４５−１４０３９号公報）。
【０００３】
電子受容性化合物としては、フェノール性化合物が広く利用されており、中でも、２，２−ビス（４−ヒドロキシフェニル）プロパン（別名：ビスフェノールＡ）は、低価格で入手し易いという点で広く利用されている。しかしながら、電子受容性化合物としてビスフェノールＡを用いた感熱記録材料は、発色感度が悪いだけでなく、発色画像の保存安定性が悪いという問題点がある。
【０００４】
また、電子受容性化合物として、ビス（ヒドロキシフェニル）スルホン化合物を用いた感熱記録材料が知られている。しかしながら、ビス（ヒドロキシフェニル）スルホン化合物を用いた感熱記録材料は、発色濃度が低いという問題がある。
【０００５】
さらに、電子受容性化合物として、例えば、４−ヒドロキシ安息香酸エステル類（特開昭５６−１４４１９３号公報、特開昭５７−１２９７８７号公報）、アラルキルオキシフェノール類（特開昭５８−２５９９１号公報、特開昭６０−２２５７８９号公報）、ヒドロキシベンゾフェノン類（特開昭５７−１９３３８８号広報）を用いた感熱記録材料が知られている。しかしながら、これらの化合物を用いた感熱記録材料は、発色画像の保存安定性が悪いという問題がある。
【０００６】
【発明が解決しようとする課題】
本発明の目的は、白色性が高く、発色感度に優れ、発色濃度が高く、発色画像の保存安定性に優れた感熱記録材料を提供することにある。
【０００７】
【課題を解決するための手段】
本発明者らは、上記課題を解決すべく、感熱記録材料、特に電子受容性化合物に関し、鋭意検討した結果、本発明に到達した。
【０００８】
すなわち、本発明は、電子供与性発色性化合物および電子受容性化合物を含有する感熱記録材料において、前記電子受容性化合物として下記一般式（１）；
【０００９】
【化２】
2004074521.tif 000002
（式中、Ｒ１は炭素数１〜５のアルキル基を、Ｒ２〜Ｒ９は、水素原子、ハロゲン原子または炭素数１〜５のアルキル基を示す。）
【００１０】
で表わされる４−［４−（アルキルオキシ）フェニルスルフィニル］フェノール類を含有することを特徴とする感熱記録材料に関する。
【００１１】
【発明の実施の形態】
本発明の感熱記録材料は、電子供与性発色性化合物および電子受容性化合物を含有する感熱記録材料において、前記電子受容性化合物として４−［４−（アルキルオキシ）フェニルスルフィニル］フェノール類を含有することを特徴とする。
【００１２】
本発明に用いられる４−［４−（アルキルオキシ）フェニルスルフィニル］フェノール類は、下記一般式（１）；
【００１３】
【化３】
2004074521.tif 000003
【００１４】
で表される化合物である。
【００１５】
式中、Ｒ１は炭素数１〜５のアルキル基を、Ｒ２〜Ｒ９は、水素原子、ハロゲン原子または炭素数１〜５のアルキル基を示す。
【００１６】
炭素数１〜５のアルキル基の具体例としては、例えば、メチル基、エチル基、ｎ−プロピル基、イソプロピル基、ｎ−ブチル基、ｓｅｃ−ブチル基、ｔｅｒｔ−ブチル基、ｎ−ペンチル基等が挙げられる。
【００１７】
ハロゲン原子の具体例としては、塩素原子、臭素原子、ヨウ素原子等が挙げられる。
【００１８】
前記一般式（１）で表される４−［４−（アルキルオキシ）フェニルスルフィニル］フェノール類の具体例としては、４−（４−メトキシフェニルスルフィニル）フェノール、４−（４−エトキシフェニルスルフィニル）フェノール、４−［４−（ｎ−プロピルオキシ）フェニルスルフィニル］フェノール、４−［４−（イソプロピルオキシ）フェニルスルフィニル］フェノール、４−［４−（ｎ−ブチルオキシ）フェニルスルフィニル］フェノール、４−［４−（イソプロピルオキシ）−２−クロロフェニルスルフィニル］フェノール、４−［４−（イソプロピルオキシ）−３−クロロフェニルスルフィニル］フェノール、４−［４−（イソプロピルオキシ）−３−ブロモフェニルスルフィニル］フェノール、４−［４−（イソプロピルオキシ）−３−ヨードフェニルスルフィニル］フェノール、４−［４−（イソプロピルオキシ）−３−メチルフェニルスルフィニル］フェノール、４−［４−（イソプロピルオキシ）−３−エチルフェニルスルフィニル］フェノール、４−［４−（イソプロピルオキシ）−３−イソプロピルフェニルスルフィニル］フェノール、４−［４−（イソプロピルオキシ）フェニルスルフィニル］−２−クロロフェノール、４−［４−（イソプロピルオキシ）フェニルスルフィニル］−３−クロロフェノール、４−［４−（イソプロピルオキシ）フェニルスルフィニル］−２−ブロモフェノール、４−［４−（イソプロピルオキシ）フェニルスルフィニル］−２−ヨードフェノール、４−［４−（イソプロピルオキシ）フェニルスルフィニル］−２−メチルフェノール、４−［４−（イソプロピルオキシ）フェニルスルフィニル］−２−エチルフェノール、４−［４−（イソプロピルオキシ）フェニルスルフィニル］−２−イソプロピルフェノール等が挙げられる。これらの中でも、得られる感熱記録材料の白色性が高く、発色感度に優れ、発色濃度が高く、発色画像の保存安定性に優れる観点から、４−［４−（イソプロピルオキシ）フェニルスルフィニル］フェノール、４−（４−メトキシフェニルスルフィニル）フェノールが好適に用いられる。
【００１９】
４−［４−（アルキルオキシ）フェニルスルフィニル］フェノール類の使用量は、後述する電子供与性発色性化合物１００重量部に対して、５０〜７００重量部、好ましくは１００〜５００重量部であることが望ましい。４−［４−（アルキルオキシ）フェニルスルフィニル］フェノール類の使用量が５０重量部未満の場合、発色濃度が低くなるおそれがある。また、４−［４−（アルキルオキシ）フェニルスルフィニル］フェノール類の使用量が７００重量部を超える場合、使用量に対する発色濃度の向上が見られず、経済的でない。
【００２０】
ここで、４−［４−（アルキルオキシ）フェニルスルフィニル］フェノール類は、例えば、ビス（４−ヒドロキシフェニル）スルホキシドとハロゲン化アルキルをアルカリ性物質の存在下、反応させることにより製造することができる。
【００２１】
本発明の感熱記録材料においては、本発明の効果を損なわない範囲で４−［４−（アルキルオキシ）フェニルスルフィニル］フェノール類以外の電子受容性化合物を添加することもできる。前記４−［４−（アルキルオキシ）フェニルスルフィニル］フェノール類以外の電子受容性化合物としては、フェノール誘導体、有機酸あるいはその金属塩、錯体、尿素誘導体等の有機電子受容性化合物および無機電子受容性化合物等が挙げられる。
【００２２】
本発明に用いられる電子供与性発色性化合物としては、トリアリールメタン系化合物、ジアリールメタン系化合物、ローダミン−ラクタム系化合物、フルオラン系化合物、インドリルフタリド系化合物、ピリジン系化合物、スピロ系化合物、フルオレン系化合物等の無色ないし淡色の化合物が挙げられる。
【００２３】
トリアリールメタン系化合物の具体例としては、３，３−ビス（４−ジメチルアミノフェニル）−６−ジメチルアミノフタリド、３，３−ビス（４−ジメチルアミノフェニル）フタリド、３−（４−ジメチルアミノフェニル）−３−（１，３−ジメチルインドール−３−イル）フタリド、３−（４−ジメチルアミノフェニル）−３−（２−メチルインドール−３−イル）フタリド、３，３−ビス（９−エチルカルバゾール−３−イル）−６−ジメチルアミノフタリド等が挙げられる。
【００２４】
ジアリールメタン系化合物の具体例としては、４，４’−ビス−ジメチルアミノベンズヒドリルベンジルエーテル、Ｎ−ハロフエニル−ロイコオーラミン、Ｎ−２，４，５−トリクロロフエニルロイコオーラミン等が挙げられる。
【００２５】
ローダミン−ラクタム系化合物の具体例としては、ローダミン−Ｂ−アニリノラクタム、ローダミン−（４−ニトロアニリノ）ラクタム、ローダミン−Ｂ−（４−クロロアニリノ）ラクタム等が挙げられる。
【００２６】
フルオラン系化合物の具体例としては、３，６−ジメトキシフルオラン、３−ジメチルアミノ−７−メトキシフルオラン、３−ジエチルアミノ−６−メトキシフルオラン、３−ジエチルアミノ−７−メトキシフルオラン、３−ジエチルアミノ−７−クロロフルオラン、３−ジエチルアミノ−６−メチル−７−クロロフルオラン、３−ジエチルアミノ−６，７−ジメチルフルオラン、３−Ｎ−シクロヘキシル−Ｎ−ｎ−ブチルアミノ−７−メチルフルオラン、３−ジエチルアミノ−７−ジベンジルアミノフルオラン、３−ジエチルアミノ−７−オクチルアミノフルオラン、３−ジ−ｎ−ブチルアミノ−６−メチル−７−アニリノフルオラン、３−ジエチルアミノ−６−メチル−７−アニリノフルオラン、３−メチルシクロヘキシルアミノ−６−メチル−７−アニリノフルオラン、３−Ｎ−イソペンチル−Ｎ−エチルアミノ−６−メチル−７−アニリノフルオラン、３−ジ−ｎ−ブチルアミノ−７−（２’−クロロフェニルアミノ）フルオラン等が挙げられる。
【００２７】
インドリルフタリド系化合物の具体例としては、３，３−ビス（１−エチル−２−メチルインドール−３−イル）フタリド、３，３−ビス（１−オクチル−２−メチルインドール−３−イル）フタリド、３−（２−エトキシ−４−ジエチルアミノフェニル）−３−（１−エチル−２−メチルインドール−３−イル）フタリド等が挙げられる。
【００２８】
ピリジン系化合物の具体例としては、３−（２−エトキシ−４−ジエチルアミノフェニル）−３−（１−オクチル−２−メチルインドール−３−イル）−４または７−アザフタリド、３−（２−エトキシ−４−ジエチルアミノフェニル）−３−（１−エチル−２−メチルインドール−３−イル）−４または７−アザフタリド、３−（２−ヘキシルオキシ−４−ジエチルアミノフェニル）−３−（１−エチル−２−メチルインドール−３−イル）−４または７−アザフタリド等が挙げられる。
【００２９】
スピロ系化合物の具体例としては、３−メチル−スピロ−ジナフトピラン、３−エチル−スピロ−ジナフトピラン、３−フェニル−スピロ−ジナフトピラン等が挙げられる。
【００３０】
フルオレン系化合物の具体例としては、３’，６’−ビスジエチルアミノ−５−ジエチルアミノスピロ（イソベンゾフラン−１，９’−フルオレン）−３−オン、３’，６’−ビスジエチルアミノ−７−ジエチルアミノ−２−メチルスピロ（１，３−ベンゾオキサジン−４，９’−フルオレン）等が挙げられる。
【００３１】
これらの電子供与性発色性化合物は単独で、あるいは発色画像の色調の調整や多色感熱記録材料を得る等の目的で２種以上を混合して用いてもよい。
【００３２】
本発明の感熱記録材料においては、必要に応じて発色感度を向上させる目的で、増感剤として熱可融性化合物をさらに添加することもできる。
【００３３】
熱可融性化合物の具体例としては、例えば、ステアリン酸アミド、パルミチン酸アミド、ステアリル尿素、Ｎ−エチルカルバゾール、４−メトキシジフェニルアミン等の含窒素化合物；４−ベンジルオキシ安息香酸ベンジルエステル、２−ナフトエ酸フェニルエステル、１−ヒドロキシ−２−ナフトエ酸フェニルエステル、シュウ酸ジベンジルエステル、シュウ酸ジ（４−メチルベンジル）エステル、シュウ酸ジ（４−クロロベンジル）エステル、グルタル酸ジフェナシルエステル、ジ（４−メチルフェニル）カーボネート、テレフタル酸ジベンジルエステル等のエステル化合物；４−ベンジルビフェニル、ｍ−ターフェニル、フルオレン、フルオランテン等の炭化水素化合物；２−ベンジルオキシナフタレン、２−（４’−メチルベンジルオキシ）ナフタレン、１，４−ジエトキシナフタレン、１，２−ビス（３’−メチルフェノキシ）エタン、１−フェノキシ−２−（４−エチルフェノキシ）エタン、４−（４’−メチルフェノキシ）ビフェニル、１，４−ビス（２’−クロロベンジルオキシ）ベンゼン、４，４’−ジ−ｎ−ブトキシジフェニルスルフォン、１，４−ビス（３’−メチルフェニルオキシメチル）ベンゼン等のエーテル化合物等が挙げられる。
【００３４】
これらの中でも、シュウ酸ジ（４−メチルベンジル）エステル、４−ベンジルビフェニル、ｍ−ターフェニル、２−ベンジルオキシナフタレン、１，２−ビス（３’−メチルフェノキシ）エタン、４−（４’−メチルフェノキシ）ビフェニルが好適に用いられる。また、これらの熱可融性化合物は、単独であるいは２種以上を混合して用いてもよい。
【００３５】
熱可融性化合物の使用量は、電子供与性発色性化合物１００重量部に対して、１０〜７００重量部、好ましくは２０〜５００重量部であることが望ましい。熱可融性化合物の使用量が１０重量部未満の場合、その増感効果が得られにくくなるおそれがある。また、熱可融性化合物の使用量が７００重量部を超える場合、発色の際に熱可融性化合物が、発熱体ヘッドに多量に付着し、印字障害が発生するおそれがある。
【００３６】
また、本発明の感熱記録材料においては、必要に応じて、顔料、金属石鹸、ワックス、界面活性剤、紫外線吸収剤、消泡剤等を添加してもよい。
【００３７】
本発明の感熱記録材料は、公知の方法により製造することができる。例えば、４−［４−（アルキルオキシ）フェニルスルフィニル］フェノール類と電子供与性発色性化合物および所望に応じて熱可融性化合物等を、各々水溶性バインダー中で、ボールミル、サンドグラインディングミル等の手段により、通常、３μｍ以下、好ましくは０．５〜２μｍの平均粒子径まで粉砕して、各分散液を調製する。次いで、各分散液を混合して感熱記録層用の塗液を調製する。
【００３８】
水溶性バインダーの具体例としては、ポリビニルアルコール、ヒドロキシエチルセルロース、ヒドロキシプロピルセルロース、エピクロロヒドリン変性ポリアミド、エチレン−無水マレイン酸共重合体、スチレン−無水マレイン酸共重合体、イソブチレン−無水マレイン酸共重合体、ポリアクリル酸、ポリアクリルアミド、メチロール変性ポリアクリルアミド、デンプン誘導体、カゼイン、ゼラチン、メチルセルロース、カルボキシメチルセルロース、アラビアゴム、カルボキシル基変性ポリビニルアルコール等が挙げられる。
【００３９】
上記方法により得られた感熱記録層用の塗液を、支持体上に塗布後、乾燥して感熱記録層を形成することにより本発明の感熱記録材料を製造することができる。
【００４０】
感熱記録層用の塗液を支持体上に塗布する方法としては、例えば、エアーナイフコーター、ブレーダーコーター、バーコーター、グラビアコーター、カーテンコーター、ワイヤーバー等の適当な塗布装置を用いることができる。
【００４１】
塗液の塗布量は、乾燥重量で１．５〜１２ｇ／ｍ２、好ましくは２．５〜１０ｇ／ｍ２であることが望ましい。塗布量が１．５ｇ／ｍ２未満の場合、発色濃度が低くなるおそれがある。また、塗布量が１２ｇ／ｍ２を超える場合、使用量に対する発色濃度の向上や発色画像の保存安定性の向上が見られず経済的でない。
【００４２】
支持体の具体例としては、上質紙、ケント紙等の紙；表面に顔料、ラテックス、ポリオレフィン系樹脂等を塗布したコーティング紙；酢酸セルロース、硝酸セルロース、ポリエチレン、ポリスチレン等のプラスチックフィルムまたはシ−ト等が挙げられる。
【００４３】
また、本発明の感熱記録材料においては、必要に応じて、感熱記録層の表面および／または裏面に保護層を設けたり、支持体と感熱記録層の間に下塗り層を設けることも可能であり、さらには粘着加工を施すこともできる。
【００４４】
【実施例】
以下、実施例および比較例により本発明を更に具体的に説明するが、本発明はこれらの実施例に限定されるものではない。なお、実施例および比較例で得られた感熱記録材料の評価は以下の方法に従って行った。
【００４５】
（１）白色性
マクベス反射濃度計（マクベス社製、商品名：ＲＤ−９１４）を用いて、感熱記録材料の発色濃度を測定した。
【００４６】
（２）発色温度特性
ＹＳＳ式ヒートシーラー（テスター産業社製）を用いて、感熱記録材料を、６０〜１３０℃の温度勾配を有するメタルブロックに、圧力６０ｋＰａで５秒間接触させて発色させた。発色後、マクベス反射濃度計（マクベス社製、商品名：ＲＤ−９１４）を用いて、８０℃、９０℃、１００℃、１１０℃、１２０℃における感熱記録材料の発色濃度を測定した。
【００４７】
（３）最高発色濃度
ＹＳＳ式ヒートシーラー（テスター産業社製）を用いて、感熱記録材料を、２００℃に加熱したメタルブロックに、圧力６０ｋＰａで３分間接触させて発色させた。発色後、マクベス反射濃度計（マクベス社製、商品名：ＲＤ−９１４）を用いて、感熱記録材料の発色濃度を測定した。
【００４８】
（４）耐湿性
ＹＳＳ式ヒートシーラー（テスター産業社製）を用いて、感熱記録材料を、２００℃に加熱したメタルブロックに、圧力６０ｋＰａで３分間接触させて発色させた。発色後、感熱記録材料を、４０℃、９０％ＲＨの条件下に７２時間保存した。保存後、マクベス反射濃度計（マクベス社製、商品名：ＲＤ−９１４）を用いて、感熱記録材料の発色濃度を測定した。
【００４９】
（５）耐熱性
ＹＳＳ式ヒートシーラー（テスター産業社製）を用いて、感熱記録材料を、２００℃に加熱したメタルブロックに、圧力６０ｋＰａで３分間接触させて発色させた。発色後、感熱記録材料を、６０℃、１０％ＲＨの条件下に７２時間保存した。保存後、マクベス反射濃度計（マクベス社製、商品名：ＲＤ−９１４）を用いて、感熱記録材料の発色濃度を測定した。
【００５０】
（６）耐光性
ＹＳＳ式ヒートシーラー（テスター産業社製）を用いて、感熱記録材料を、２００℃に加熱したメタルブロックに、圧力６０ｋＰａで３分間接触させて発色させた。発色後、感熱記録材料に、５０００ルクスの光を７２時間照射した。照射後、マクベス反射濃度計（マクベス社製、商品名：ＲＤ−９１４）を用いて、感熱記録材料の発色濃度を測定した。
【００５１】
実施例１
電子受容性化合物として４−［４−（イソプロピルオキシ）フェニルスルフィニル］フェノール２０ｇ、顔料として炭酸カルシウム４０ｇ、１０重量％ポリビニルアルコール水溶液６０ｇ、水１３０ｇをサンドグラインディングミルで分散させ、分散液を調製した。平均粒子径は１．５μｍであった（分散液Ａ）。
【００５２】
一方、電子供与性発色性化合物として３−ジ−ｎ−ブチルアミノ−６−メチル−７−アニリノフルオラン１０ｇ、１０重量％ポリビニルアルコール水溶液１０ｇ、水８０ｇを上記方法と同様にして分散液を調製した。平均粒子径は１．５μｍであった（分散液Ｂ）。
【００５３】
さらに、熱可融性化合物として２−ベンジルオキシナフタレン２０ｇ、１０重量％ポリビニルアルコール水溶液１０ｇ、水２２０ｇを上記方法と同様にして分散液を調製した。平均粒子径は１．５μｍであった（分散液Ｃ）。
【００５４】
得られた分散液Ａ２５０ｇ、分散液Ｂ１００ｇ、分散液Ｃ２５０ｇおよび３０重量％パラフィンワックス２３ｇを混合して、これを上質紙に乾燥塗布量が５．０±０．５ｇ／ｍ２となるようにバーコーターを用いて塗布、乾燥して、感熱記録材料を作製した。得られた感熱記録材料について、上記の方法に従って、（１）白色性、（２）発色温度特性、（３）最高発色濃度、（４）耐湿性、（５）耐熱性、（６）耐光性を評価した。結果を表１に示した。
【００５５】
実施例２
実施例１において、電子受容性化合物として４−［４−（イソプロピルオキシ）フェニルスルフィニル］フェノールの代わりに４−（４−メトキシフェニルスルフィニル）フェノールを用いた以外は実施例１と同様にして感熱記録材料を作製し、評価した。結果を表１に示した。
【００５６】
実施例３
実施例１において、電子供与性発色性化合物として３−ジ−ｎ−ブチルアミノ−６−メチル−７−アニリノフルオランの代わりに３−ジエチルアミノ−６−メチル−７−アニリノフルオランを用いた以外は実施例１と同様にして感熱記録材料を作製し、評価した。結果を表１に示した。
【００５７】
実施例４
実施例２において、電子供与性発色性化合物として３−ジ−ｎ−ブチルアミノ−６−メチル−７−アニリノフルオランの代わりに３−ジエチルアミノ−６−メチル−７−アニリノフルオランを用いた以外は実施例２と同様にして感熱記録材料を作製し、評価した。結果を表１に示した。
【００５８】
実施例５
実施例１において、電子供与性発色性化合物として３−ジ−ｎ−ブチルアミノ−６−メチル−７−アニリノフルオランの代わりに３−メチルシクロヘキシルアミノ−６−メチル−７−アニリノフルオランを用いた以外は実施例１と同様にして感熱記録材料を作製し、評価した。結果を表１に示した。
【００５９】
実施例６
実施例１において、電子供与性発色性化合物として３−ジ−ｎ−ブチルアミノ−６−メチル−７−アニリノフルオランの代わりに３−Ｎ−イソペンチル−Ｎ−エチルアミノ−６−メチル−７−アニリノフルオランを用いた以外は実施例１と同様にして感熱記録材料を作製し、評価した。結果を表１に示した。
【００６０】
実施例７
実施例１において、電子供与性発色性化合物として３−ジ−ｎ−ブチルアミノ−６−メチル−７−アニリノフルオランの代わりに３−ジ−ｎ−ブチルアミノ−７−（２’−クロロフェニルアミノ）フルオランを用いた以外は実施例１と同様にして感熱記録材料を作製し、評価した。結果を表１に示した。
【００６１】
比較例
実施例１において、電子受容性化合物として４−［４−（イソプロピルオキシ）フェニルスルフィニル］フェノールの代わりに２，２−ビス（４−ヒドロキシフェニル）プロパンを用いた以外は実施例１と同様にして感熱記録材料を作製し、評価した。結果を表１に示した。
【００６２】
【表１】
2004074521.tif 000004
【００６３】
表１より、実施例１〜７の感熱記録材料は、白色性が高く、発色感度に優れ、発色濃度が高く、発色画像の保存安定性（耐湿性、耐熱性、耐光性）に優れていることがわかる。
【００６４】
【発明の効果】
本発明によると、白色性が高く、発色感度に優れ、発色濃度が高く、発色画像の保存安定性に優れた感熱記録材料を提供することができる。